(57)【特許請求の範囲】
【請求項１】
セルロース、タンパク質、ポリラクチド、澱粉又はそれらの混合物のいずれか１つから成る原料を溶剤と混合して成形用溶液とし、前記成形用溶液から溶剤の一部を除去した後に紡糸設備（８）へ送給して成形物を製造する方法であって、
前記成形溶液は、垂直で円筒状の薄膜蒸発器（２）及び水平で円筒状の圧膜溶解器（４）に送給され、前記成形用溶液は圧膜溶解器（４）においてか、又は、圧膜溶解器（４）に直接接続された排出装置（５）であって、圧膜溶解器（４）から排出された前記成形用溶液が流入する排出装置（５）において、成形に必要な粘度となるよう希釈され、
前記圧膜溶解器（４）において生成した蒸気が、前記圧膜溶解器（４）に接続された連結器（９）を介して排出されることを特徴とする方法。
【請求項２】
前記溶剤は、三級アミンオキシド水溶液であることを特徴とする請求項１に記載の方法。
【請求項３】
薄膜蒸発器（２）は、原料と溶剤から成る懸濁液を受入れ、水分を蒸発させて前記溶剤を三級アミンオキシド２．５水和物に濃縮することを特徴とする請求項２に記載の方法。
【請求項４】
圧膜溶解器（４）は、薄膜蒸発器（２）からの懸濁液の水分を蒸発させて前記三級アミンオキシドを０．８〜１．０の水和物に濃縮し、前記懸濁液を溶解させ且つ均質化することを特徴とする請求項１ないし請求項３のいずれかに記載の方法。
【請求項５】
薄膜蒸発器（２）及び／又は圧膜溶解器（４）は、８０〜１８０℃において運転されることを特徴とする請求項１ないし請求項４のいずれか１項に記載の方法。
【請求項６】
薄膜蒸発器（２）及び／又は圧膜溶解器（４）は、絶対圧２０〜２００ミリバールにおいて運転されることを特徴とする請求項１ないし請求項５のいずれか１項に記載の方法。
【請求項７】
薄膜蒸発器（２）及び／又は圧膜溶解器（４）の軸に沿って、絶えず温度制御が行われることを特徴とする請求項１ないし請求項６のいずれか１項に記載の方法。
【請求項８】
前記成形用溶液は、紡糸液であり、前記紡糸液は、紡糸に必要な粘度となるように希釈剤により再希釈されることを特徴とする請求項１ないし請求項７のいずれか１項に記載の方法。
【請求項９】
前記希釈剤は、三級アミンオキシド水溶液であることを特徴とする請求項８に記載の方法。
【請求項１０】
請求項１ないし請求項９のいずれか１項に記載の方法を実施する装置であって、
薄膜蒸発器（２）及び圧膜溶解器（４）は、連結部（３）を介して互いに連結されていることを特徴とする装置。
【請求項１１】
薄膜蒸発器（２）及び圧膜溶解器（４）は、連結器を介して互いに連結されていることを特徴とする請求項１０に記載の装置。
【発明の詳細な説明】
【技術分野】
【０００１】
本発明は、セルロース、タンパク質、ポリラクチド、澱粉又はそれらの混合物のいずれか１つから成る原料を溶剤と混合して成形用溶液とし、その成形用溶液から溶剤の一部を除去した後に装置へ送給して成形物を製造する方法に関する。
【背景技術】
【０００２】
本願では、「成形物」とは、天然又は人工の原料から製造された物体の全てを含む。通常、原料は型を用いて成型物とされる。例としてビスコースレーヨンについて説明するが、これに限定されるものではない。ビスコースレーヨンは、セルロースを原料とし、工業的にはビスコース法により製造される繊維である。ビスコースレーヨンの化学的性質は綿糸と同じである。
【０００３】
ビスコースレーヨンと類似の製品にモーダルレーヨンがある。モーダルレーヨンはセルロースから成り、ビスコースレーヨンのように天然のパルプより製造される。しかし、やや異なった工程により、繊維強度が大きく及び性質が改善されている。
【０００４】
ライオセルレーヨン（商品名）は、セルロース繊維に分類される。ライオセルレーヨンでは、パルプは、苛性ソーダとキサントゲン酸の誘導体による前反応は無く、変化せず直接に無毒の溶剤ＮＭＭＯ（Ｎ−メチルモルホリン−Ｎ−オキサイド）に溶解する。ライオセルレーヨンは、パルプの溶解度を下げて糸が形成されるように、希釈されたＮＭＭＯ水溶液浴内において紡糸される。このため紡糸液はノズルを通して浴中に圧入される。このライオセルレーヨンの製法は、例えば特許文献１〜３に記載されている。紡糸液は例えば特許文献４又は５に記載されているように、垂直に作動する薄膜溶解器（Ｆｉｌｍｔｒｕｄｅｒ：薄膜蒸発器の商標名）において製造されるか、又は例えば特許文献６又は７に記載されているように水平に作動する圧膜溶解器（混練反応器）において製造される。
特に特許文献８は、多段フラッシュ蒸発法の最後の段階に、真空ポンプが配置された薄膜蒸発器を備えていることを示している。薄膜蒸発器からの生成物は、直接に押出し機に到達し濾過装置へと形成される。
特許文献９にも、薄膜蒸発器にセルロース懸濁液を投入する同様の方法が開示されている。薄膜蒸発器では、水分の蒸発及びセルロースのＮ−オキサイドへの溶解が行われて、成形用溶液が著しく濃縮される。濃縮された成形用溶液は排出装置により取出される。
【０００５】
これらの装置において周知の方法により、紡糸工程において必要な粘度を得るためにセルロース濃度を調整して紡糸液が製造される。
【０００６】
ライオセルレーヨンを製造する紡糸液を製造する双方の装置は、溶剤ＮＭＭＯによるパルプの溶解には最適ではない。垂直の薄膜溶解器は、熱伝達は良好であるが、所要量の天然繊維を完全な紡糸液とするため均質化するには、滞留時間が短い。水平の圧膜溶解器では、溶剤が繊維に浸み込み、均質化して良好な紡糸液と成る程に滞留時間は長い。
【０００７】
しかしながら、今日では、ライオセルレーヨン用に紡糸液を工業的に製造するのに、双方の装置は用いられない。上述のように、２つの溶解器は最適ではないので、更に大きくする必要があるが、限度がある。５０ｔ／日以上の能力を有する装置は実現されていない。ビスコースレーヨン又はモーダルレーヨンを製造する技術が長く続き、競争力のあるものとするためには、１００ｔ／日の能力の製造ラインが必要である。
【先行技術文献】
【特許文献】
【０００８】
【特許文献１】独国特許発明第１７１３４８６号明細書
【特許文献２】米国特許第３４４７９３９号明細書
【特許文献３】英国特許第８２１６５６６号明細書
【特許文献４】英国特許出願公開第０８／８７５４３７号明細書
【特許文献５】米国特許第５８８８２８８号明細書
【特許文献６】独国特許発明第１９８３７２１０号明細書
【特許文献７】国際公開第０２／２０８８５号パンフレット
【特許文献８】米国特許第５９４８９０５号明細書
【特許文献９】国際公開第９４／０６５３０号パンフレット
【発明の概要】
【発明が解決しようとする課題】
【０００９】
成形用溶液を垂直で円筒状の薄膜蒸発器及び水平で円筒状の圧膜溶解器に送給し、成形用溶液は圧膜溶解器においてか、又は圧膜溶解器から排出された後に、成形に必要な粘度となるよう希釈されることにより上記問題解決される。
【課題を解決するための手段】
【００１０】
垂直な円筒状の薄膜蒸発器及び水平な圧膜溶解器に、成形用溶液を送って処理することにより、上記課題が解決される。
【図面の簡単な説明】
【００１１】
【図１】原料から成形物を製造する方法を示すブロック図
【発明を実施するための形態】
【００１２】
２つの装置の溶解工程は、ＮＭＭＯ中のパルプに基づいて解析される。溶解工程は、条件が著しく異なった３つの区分に分割される。第一の区分では、溶解窓（Ｌoｓｅｒｆｅｎｓｔｅｒ）への到達、すなわちパルプの溶解が開始するまで、パルプと溶剤の懸濁液（スラリーとも言われる）から水分を蒸発させる。ここでは、ＮＭＭＯは２．５水和物に相当する状態である。この区分では、水分を蒸発させるのに多量の熱エネルギーを必要とするが、セルロースはまだ溶解していないので、滞留時間を追加する必要はなく、溶液の粘度は低い。
【００１３】
溶解窓へ到達した後の第二の区分は、粘度の激しい増加を伴う主溶解区分であり、水分を多くは要しないＮＭＭＯの１．５水和物が生ずる。
【００１４】
第三の区分は、紡糸液が均質化され、ＮＭＭＯは、水分が少ないのでパルプの濃度に応じて、０．８〜１．０の水和物となる。
【００１５】
ここではそれぞれの溶解区分に対して必要な装置について述べる。第一の区分では、低粘度で短時間の滞留の間に、大量の水分を蒸発させるように、良好な熱伝達ができる薄膜蒸発器が用いられる。第二及び第三の区分では、高粘度、滞留時間が長く且つ水分の少ない溶液が、良好に均質化できる圧膜溶解器が用いられる。
【００１６】
多段のパイロット設備用いての連続試験では、釣り合い取れた区分に分割できた。それに基づいて、より適切な区分の分割及び２つの装置の最適な連結、すなわち薄膜蒸発器及び圧膜溶解器を直接に連結すると本発明の課題は解決される。
【００１７】
２つの装置は、その生成物の空間が直接に連結され、生成物の受渡し位置は内部に複雑な境界面として在り、一部の受渡しにより生成物の濃度変化が無くなる。薄膜蒸発器の滞留量が変わっても、圧膜溶解器は問題無く調整される。
【００１８】
更に処理能力を高めるには、既に国際公開第２００９／０９８０７３号パンフレットに開示の濃縮された溶液を考慮すればよい。これにより、セルロース溶液の濃縮と後工程の再希釈を組合せた二段の紡糸液の製造が可能となり、効率を高めることができる。
【００１９】
既に国際公開第２００９／０９８０７３号パンフレットに記載のように、成形用溶液及び／又は希釈剤の濃度は、光学的指標（屈折率）により調整される。このことは、成形用溶液に投入する前の希釈剤及び／又は希釈後の成形用溶液において行われる。希釈剤及び／又は成形用溶液の光学的指標は、１．４５〜１．５２の範囲にあることが好ましい。
【００２０】
溶剤又は希釈剤としては、第三級アミン水溶液が好ましいが、これに限定されない。又、本発明は、パルプに限定されるものではなく、タンパク質、ポリラクチド又は澱粉、又はこれらの混合物でもよい。
【００２１】
本発明による方法では、成形体を製造するとの副次的な意義がある。単繊維（Ｆｉｌａｍｅｎｔｅ）、フリース又はフィラメントヤーンなどの製造が好ましい。しかしながら、フィルム、中空繊維、膜なども製造できる。紡糸ノズル、スリットノズル又は中空繊維用紡糸ノズルを用いてセルロース溶液を所望の形状の成形体に形成できる。形成された溶液を凝固液に投入する前に、引っ張ってもよい
【実施例】
【００２２】
以下、本発明の利点、特徴及び詳細について、図面を用いて説明する。
【００２３】
セルロース又は予備混合したセルロース原料は、配管１を介して、薄膜蒸発器２に送給される。このような、垂直な円筒状の装置は、例えば特許文献４又は５に記載されている。
【００２４】
懸濁液は、薄膜蒸発器において濃縮される。濃縮された懸濁液は、圧膜溶解器、好ましくは水平な混練反応器４に送給される。このような混練反応器は例えば、独国特許出願公開第１９９４０５２１号明細書又は独国特許発明第４１１８８８４号明細書に記載されている。しかし、本発明ではこれらの薄膜蒸発器及び混練反応器には限定されない。本発明では、後工程の成形に混入させる再生原料を処理する全ての処理装置を含んでもよい。
【００２５】
本実施例では、再生原料は、既に配管１から薄膜蒸発器に送給されたセルロース原料と混合されている溶剤、好ましくは三級アミンオキシド水溶液により処理される。
【００２６】
薄膜蒸発器２において、加熱により、セルロース原料を失うことなく、懸濁液から水を蒸発させる。混練反応器４において、加熱により、原料を溶剤と共に激しく混合して、一部の水を溶剤から、すなわちセルロース原料の溶液から蒸発させて、比較的に高粘度の紡糸液を生成する。この紡糸液は、排出装置５により紡糸設備８に送られる。
【００２７】
比較的に高粘度の紡糸液は、ライオセルレーヨンに最終加工する前に、紡糸できるセルロース溶液となるよう希釈される。希釈は、配管６を介して排出装置５内、又は排出装置５の前の混練反応器４の所望の位置で行われ且つ／又は分離して行われる。２つの希釈位置の組み合わせも考えられる。
【００２８】
排出装置５から紡糸設備８へ送る前に、ポンプ７を通して成形用溶液を滞留させる。本発明の方法は以下のように実行される。
【００２９】
配管１を介して、原料、特に再生した原料及び溶剤から成る懸濁液が薄膜蒸発器２に投入される。加熱被覆により外部から加熱して、原料を失うことなく懸濁液から水を激しく蒸発させる。
【００３０】
濃縮された懸濁液は、薄膜蒸発器２から連結部３通って引き出され圧膜溶解器４に投入される。混練反応器である圧膜溶解器４において、加熱被覆により外部からの加熱、加熱された混練軸及び／又は混練部材（板状部材）により激しく混合させる。更に、混合自体及びそれによるせん断エネルギーによっても加熱される。
【００３１】
溶剤の一部を蒸発させることにより、懸濁液は成形用溶液（紡糸液）に転換され、濃縮されて、排出装置５の直前の混練反応器４の末端では、成形用溶液は原１４〜２８％の原料を含んでいる。この成形用溶液は、紡糸には粘度が高すぎる。そこで、成形用溶液は、配管６からの希釈剤により希釈される。成形用溶液の濃度は、希釈剤を添加する前及び／又は後に光学的指標により調整される。この光学的指標は、屈折率とも言われる。この指標は、電磁波が２つ媒体の境界面に達した際の、屈折（方向の変化）と反射機能（反射及び全反射）を示している。
【００３２】
更に、溶液の排出前又は排出中に、必要に応じて配管６を介して、成形用溶液又は混合物に添加剤を加えることも考えられる。添加剤又は添加剤の混合物は、希釈剤と共に供給してもよい。
【００３３】
薄膜蒸発器２、又は混練反応器４において生成した蒸気は、連結器９を介して凝縮器１０へ導入される。
【符号の説明】
【００３４】
１    配管
２    薄膜蒸発器
３    連結部
４    混練反応器
５    排出装置
６    配管
７    ポンプ
８    紡糸設備
９    連結器
１０  蒸発器
【図１】
0006385918.tif 000002